"伸縮性糸であって、エラストマー材料からなる糸を含む弾性糸と、前記弾性糸の周りに螺旋状に巻き付けられ、前記伸縮性糸の単位長さ当たり所定数Tの巻線を形成する実質的に非伸縮性の糸と、を備え、前記実質的に非伸縮性の糸は、リネンおよび/またはラミーおよび/またはヘンプを含み、前記実質的に非伸縮性の糸は所定のメートル番手Nmを有し、前記単位長さ当たりの巻線の所定数Tは、Kを20と50との間で設定される数、αを0.30と0.35との間で設定される数として、以下の式により得られることを特徴とする伸縮性糸。記T=K1000Nmα1Kが25と47との間で設定される数、とりわけ30と42との間で設定される数である、請求項1に記載の伸縮性糸。Kが35と40との間で設定される数、とりわけ約37.3である、請求項1に記載の伸縮性糸。αは0.32と0.33との間で設定される数である、請求項1に記載の伸縮性糸。前記実質的に非伸縮性の糸は、8と80との間で設定されるメートル番手Nmを有するリネン糸である、請求項1に記載の伸縮性糸。前記実質的に非伸縮性の糸は、10のメートル番手Nmを有するリネン糸であり、前記巻き数Tは、伸縮性糸の1メートル当たり500巻と900巻との間で設定され、とりわけ、650巻と850巻との間で設定される、請求項1に記載の伸縮性糸。前記実質的に非伸縮性の糸は、24のメートル番手Nmを有するリネン糸であり、前記巻き数Tは、伸縮性糸の1メートル当たり750巻と1300巻との間で設定され、とりわけ850巻と1250巻との間で設定される、請求項1に記載の伸縮性糸。前記実質的に非伸縮性の糸は、26のメートル番手Nmを有するリネン糸であり、前記巻き数Tは、伸縮性糸の1メートル当たり800巻と1300巻との間で設定され、とりわけ900巻と1250巻との間で設定される、請求項1に記載の伸縮性糸。前記実質的に非伸縮性の糸は、36のメートル番手Nmを有するリネン糸であり、前記巻き数Tは、伸縮性糸の1メートル当たり800巻と1400巻との間で設定され、とりわけ900巻と1350巻との間で設定される、請求項1に記載の伸縮性糸。前記実質的に非伸縮性の糸は、39のメートル番手Nmを有するリネン糸であり、前記巻き数Tは、伸縮性糸の1メートル当たり800巻と1400巻との間で設定され、とりわけ900巻と1350巻との間で設定される、請求項1に記載の伸縮性糸。前記実質的に非伸縮性の糸は、50のメートル番手Nmを有するリネン糸であり、前記巻き数Tは、伸縮性糸の1メートル当たり900巻と1600巻との間で設定され、とりわけ1000巻と1500巻との間で設定される、請求項1に記載の伸縮性糸。前記実質的に非伸縮性の糸は、75のメートル番手Nmを有するリネン糸であり、前記巻き数Tは、伸縮性糸の1メートル当たり1000巻と1800巻との間で設定され、とりわけ1100巻と1700巻との間で設定される、請求項1に記載の伸縮性糸。前記実質的に非伸縮性の糸は、8と60との間で設定されるメートル番手を有するラミー糸である、請求項1に記載の伸縮性糸。前記実質的に非伸縮性の糸は、10のメートル番手Nmを有するラミー糸であり、前記巻き数Tは、伸縮性糸の1メートル当たり500巻と900巻との間で設定され、とりわけ650巻と850巻との間で設定される、請求項1に記載の伸縮性糸。前記実質的に非伸縮性の糸は、24のメートル番手Nmを有するラミー糸であり、前記巻き数Tは、伸縮性糸の1メートル当たり750巻と1300巻との間で設定され、とりわけ850巻と1250巻との間で設定される、請求項1に記載の伸縮性糸。前記実質的に非伸縮性の糸は、36のメートル番手Nmを有するラミー糸であり、前記巻き数Tは、伸縮性糸の1メートル当たり800巻と1400巻との間で設定され、とりわけ900巻と1350巻との間で設定される、請求項1に記載の伸縮性糸。前記実質的に非伸縮性の糸は、48のメートル番手Nmを有するラミー糸であり、前記巻き数Tは、伸縮性糸の1メートル当たり800巻と1600巻との間で設定され、とりわけ1000巻と1500巻との間で設定される、請求項1に記載の伸縮性糸。前記実質的に非伸縮性の糸は、60のメートル番手Nmを有するラミー糸であり、前記巻き数Tは、伸縮性糸の1メートル当たり900巻と1600巻との間で設定され、とりわけ1000巻と1500巻との間で設定される、請求項1に記載の伸縮性糸。前記実質的に非伸縮性の糸は、8と40との間で設定されるメートル番手を有するヘンプ糸である、請求項1に記載の伸縮性糸。前記実質的に非伸縮性の糸は、10のメートル番手Nmを有するヘンプ糸であり、前記巻き数Tは、伸縮性糸の1メートル当たり500巻と900巻との間で設定され、とりわけ650巻と850巻との間で設定される、請求項1に記載の伸縮性糸。前記実質的に非伸縮性の糸は、18のメートル番手Nmを有するヘンプ糸であり、前記巻き数Tは、伸縮性糸の1メートル当たり600巻と1200巻との間で設定され、とりわけ750巻と1150巻との間で設定される、請求項1に記載の伸縮性糸。前記実質的に非伸縮性の糸は、24のメートル番手Nmを有するヘンプ糸であり、前記巻き数Tは、伸縮性糸の1メートル当たり750巻と1300巻との間で設定され、とりわけ850巻と1250巻との間で設定される、請求項1に記載の伸縮性糸。前記実質的に非伸縮性の糸は、36のメートル番手Nmを有するヘンプ糸であり、前記巻き数Tは、伸縮性糸の1メートル当たり800巻と1400巻との間で設定され、とりわけ900巻と1350巻との間で設定される、請求項1に記載の伸縮性糸。前記エラストマー材料からなる糸は、70dtexと250dtexとの間で設定されるメートル番手、つまり線密度を有する、請求項1に記載の伸縮性糸。前記エラストマー材料からなる糸は、100dtexと200dtexとの間で設定されるメートル番手、つまり線密度を有する、請求項1に記載の伸縮性糸。前記弾性糸は裸の弾性糸である、請求項1に記載の伸縮性糸。前記弾性糸は、天然繊維、特に木綿および/またはビスコース繊維で被覆された弾性糸である、請求項1に記載の伸縮性糸。請求項1~27のいずれか一項に従う伸縮性糸からなる少なくとも一部を含む伸縮性布。伸縮性糸を製造する方法であって、リネンおよび/またはラミーおよび/またはヘンプを有する実質的に非伸縮性の糸を含む第1の糸巻きを予め用意するステップと、エラストマー材料からなる弾性糸を含む第2の糸巻きを予め用意するステップと、それ自身の軸の周りに所定の速度で回転するように適合された袋錘上に前記第1の糸巻きを同軸で固定するステップと、前記第2の糸巻きから、前記袋錘を介して、前記弾性糸を巻き戻し速度で引っ張るステップと、前記弾性糸を、前記リネンおよび/またはラミーおよび/またはヘンプを含む糸とともに、前記袋錘と同軸の開口部を通過させるステップと、を含み、この方法は、さらに、前記開口部を介して、前記弾性糸の周りに巻きつけられた前記実質的に非伸縮性の糸からなる前記伸縮性糸を引っ張るステップと、前記伸縮性糸を所定の巻き取り速度で第3の糸巻きの周りに巻き取るステップとを含み、前記弾性糸の巻き取り速度、巻き戻し速度、および前記袋錘の速度は、Kを20と50との間に設定される数、αを0.30と0.35との間に設定される数として、以下の式により得られる、各1メートル当たりの巻線の数で前記実質的に非伸縮性の糸を巻き取るように選択されることを特徴とする伸縮性糸の製造方法。記T=K1000Nmα1Kは、25と47との間で設定される数、とりわけ30と42との間で設定される数である、請求項29に記載の製造方法。Kは、35と40との間で設定される数、とりわけ約37.3である、請求項29に記載の製造方法。αは、0.32と0.33との間で設定される数である、請求項29に記載の製造方法。しかし、ラミーは比較的あまり弾性的ではない。例えば、通常はリネンよりも固い。リネンのように、ラミーは硬い繊維で、あまり弾性的ではなく、しわになりやすい。従来技術、例えば、リネンのために使用される技術により伸縮性化された場合、ラミーも上述のようなオレンジスキン効果を示す。このため、通常は別の繊維、特に木綿またはポリエステルと混合される。しかし、これは、ラミーの光沢性を低減し、好ましくは防しわ最終処理を必要とする。この形態では、ラミーは、特にニットウェアの作製に使用される。古くから、ベッドシートおよびテーブルクロスのような物品を作るためのヘンプ糸および布の生産も知られている。これらの用途に対しては、ヘンプは、より良好な表面特性を示す合成繊維に次第に置き換えられてきた。衣類においても、その伸縮性およびしわのなりやすさのため、ヘンプの用途は限定されている。従来技術、例えばリネンのために使用される技術により伸縮性化された場合、ヘンプもオレンジスキン効果を示す。しかし、ヘンプは、別の繊維よりも大量に、より手頃なコストで利用できる。従って、上述の問題を解決するような方法で機能する場合には、ヘンプは衣類のための伸縮性糸および伸縮性布を作製する好適な材料を提供することができるだろう。従って、本発明は、硬く比較的弾性に乏しい繊維を含み、表面に分散する小片または小塊がほぼない伸縮性布を作製するのに適しており、木綿、ウール、または別の天然および/または合成繊維を含む、別の市販の伸縮性布と同程度の表面粗さおよび見た目を有する伸縮性糸を提供することを目的とするものである。また、本発明の特徴は、リネン繊維を含む糸を提供することである。さらに、本発明の特徴は、ラミー繊維を含む糸を提供することである。さらにまた、本発明の特徴は、ヘンプ繊維を含む糸を提供することである。本発明の特別な特徴は、別の市販の伸縮性布と少なくとも同等の伸縮性を有する伸縮性糸を提供することである。本発明は、生産が容易で安価な糸を提供することをも目的とするものである。本発明の別の特徴は、このような伸縮性糸を用意する方法を提供することである。本発明の範囲には、硬く比較的弾性に乏しく、いわゆるオレンジスキン欠陥がほぼない、つまり、布の表面上に分散する糸片または糸の塊がほぼなく、木綿、ウール、または別の天然および/または合成繊維を含む、別の市販の伸縮性布と同程度の表面粗さおよび見た目を有する伸縮性糸ベースの伸縮性布を提供することも含まれる。本発明の特別な特徴は、リネン繊維に基づく布を提供することである。また、本発明の特別な特徴は、ラミー繊維に基づく布を提供することである。さらに、本発明の特別な特徴は、ヘンプ繊維に基づく布を提供することである。これらおよび別の目的は、以下の伸縮性糸により達成される。すなわち、伸縮性糸であって、エラストマー材料からなる糸を含む弾性糸と、前記弾性糸の周りに螺旋状に巻き付けられ、伸縮性糸の単位長さ当たりの所定数Tの巻線を形成する実質的に非伸縮性の糸と、を備え、前記実質的に非伸縮性の糸は、リネンおよび/またはラミーおよび/またはヘンプを含み、前記実質的に非伸縮性の糸は所定のメートル番手Nmを有し、前記単位長さ当たりの巻線の所定数Tは、Kを20から50との間で設定される数、αを0.30と0.35との間で設定される数として、以下の式により得られることを特徴とする。T=K1000Nmα1メートル番手との表現は、糸の線密度の単位を意味し、1Kgの糸のキロメートルで表された長さである。よって、メートル番手は、Km/Kgで表される。別の糸数の測定単位はテックスtexであり、反対に、1Kmの糸のグラムで表される質量、または、デシテックスdtexのような分量である。特に、非伸縮性の糸のメートル番手Nmは、8と80との間にある。ねじれ数または1メートル当たりの巻き数との表現は、所定の初期引張にて2つの固定点間に配置されたねじれ糸の所定の長さ上の巻き数を完全に取り除くのに必要な、直接計数できるねじり戻し数を意味している。特に、所定の長さおよび初期引張は、ISO2061に従って選択される。紡ぎ試験は、単位長さ当たりの巻き数Tとこの方法により製造される糸から得られる布の表面特性との式の正当性を評価するために、実質的に非伸縮の糸からなされる。これらの試験によれば、所定の最小値より大きくメートル番手Nmに依存する、単位長さ当たりの巻き数Tにて得られた伸縮性糸は、表面上に分散する糸の小片または小塊のような、表面の不規則性がほぼない布、またはこのような不規則性をわずかに有する布を生産できる。言い換えると、この方法により得られた布は、オレンジスキン効果として知られる欠陥はほぼない。このような伸縮性糸、特に、従来のリネン伸縮性糸よりも単位長さ当たりの巻き数が大きな糸から、従来のものよりも滑らかな伸縮性布が得られる。特に、これは、伸縮性糸または伸縮性布が湿っている場合でもそうである。このような結果は、伸縮性糸の製造の常識の点からは予期しないものである。この常識によれば、単位長さ当たりの巻き数を増加させる、あるいは前記最小値を下回るようにするか近い値にすると、弾性的性質が大きく低減されるはずである。リネン、ラミー、ましてやヘンプのような、本質的に特に硬い繊維について、技術常識の点からはこのような効果がなおさら期待される。得られた結果は以下のように説明できる。本発明に従う糸によれば、例えば袋錘撚糸機上での紡ぎ処理中、つまり巻線を形成する処理中に芯を伸張する力を一旦解放すると、巻線のより高い相互接近により、巻線が交錯することなく互いに並んで居続けることが可能になるのである。試験は、式1のような表式により計算される数Tよりも低い単位長さ当たりの巻き数で、リネン糸、ヘンプ糸またはラミー糸の巻線の隣接部分間で引力が生じ、巻線の交錯を引き起こすことを示した。言い換えると、上述の値よりも低い巻き数を有するリネン、ヘンプまたはラミー伸縮性糸は、縮む時にその構造的規則性を失う。巨視的には、これは上述の、いわゆるオレンジスキン効果を引き起こす。これに対して、式1により記載される数のようなねじれ数を有すれば、この所望でない効果は生じない。試験は、3つの上述の被覆糸、つまり、リネン、ヘンプおよびラミー糸は、弾性的性質をほぼ失うことなく、伸縮性糸の1メートル当たりの最大の巻き数に耐えることも示した。また、この最大値は、メートル番手Nmに依存し、式1によれば、上述の巻線の最大値とメートル番手との関係は指数関数的な相関がある。これに対して、この最大値よりも大きな数の巻き数は、伸縮性糸の過剰な硬さを引き起こし、弾性的性質が失われる。上述の処理条件において、別の原料により得られた布の弾性的性質に近い弾性的性質を有する伸縮性糸を作成するために、ラミーおよびヘンプが使用できることも示された。言い換えると、汎用の伸縮性布、特に、衣類を作成するのに適したラミーおよびヘンプベースの伸縮性糸を得ることができる。また、上述の糸により得られるラミーおよびヘンプ布には、オレンジスキン効果は見られない。特に、Kは25と47との間で設定された数、さらに、Kは30と42との間で設定された数、さらにまた、Kは35と40との間で設定された数、とりわけ、Kは約37.3であり、αは0.32と0.33との間で設定された数である。さらに試験によれば、係数αは0.32と0.33との間で有利に設定でき、係数Kは25.9と46.7との間で有利に設定できる。伸縮性糸の1メートル当たりの巻き数またはねじれ数が、所定のメートル番手値に対して、Kが25と35との間に設定された表式1の式に従って使用される場合、このような糸から得られる布が、上述の表面不規則性を有する統計的確率は常に減少する。特に、さらに受け入れられる結果について、Kが約25.9、30および35の場合それぞれにおいて、著しい改善が得られる。同様に、伸縮性糸およびそれから得られる伸縮性布は、伸縮性糸の1メートル当たりの巻き数またはねじれ数が、Kが47と40との間に設定された表式1の式により与えられる場合に、引張強度の低減についてより良好な弾性的性質を有する。特に、さらに受け入れられる結果について、Kが、46.7、42および40の場合それぞれにおいて、妥当な改善が得られる。特に、実質的に非伸縮性の糸は、8と80との間に設定されたメートル番手Nmを有するリネン糸である。典型的には、メートル番手は、10、24、26、36、39、50および75の間から選択され、これらの値は、最もよく市販されている実質的に非伸縮性のリネン糸のメートル番手値を含んでいる。特に代表的な実施形態において、リネン伸縮性糸の非伸縮性の糸は、10のメートル番手を有し、伸縮性糸の1メートル当たりの巻き数Tは、500巻と900巻との間に設定される。特に、伸縮性糸の1メートル当たりの巻き数Tは、650巻と850巻との間に設定され、より特別には、巻き数Tは1メートル当たり700巻である。特に代表的な実施形態において、リネン伸縮性糸の非伸縮性の糸は、24のメートル番手を有し、伸縮性糸の1メートル当たりの巻き数Tは、750巻と1300巻との間に設定される。特に、伸縮性糸の1メートル当たりの巻き数Tは、850巻と1250巻との間に設定され、より特別には、巻き数Tは1メートル当たり1100巻である。特に代表的な実施形態において、リネン伸縮性糸の非伸縮性の糸は、26のメートル番手を有し、伸縮性糸の1メートル当たりの巻き数Tは、800巻と1300巻との間に設定される。特に、伸縮性糸の1メートル当たりの巻き数Tは、900巻と1250巻との間に設定され、より特別には、巻き数Tは1メートル当たり1100巻である。特に代表的な実施形態において、リネン伸縮性糸の非伸縮性の糸は、36のメートル番手を有し、伸縮性糸の1メートル当たりの巻き数Tは、800巻と1400巻との間に設定される。特に、伸縮性糸の1メートル当たりの巻き数Tは、900巻と1350巻との間に設定され、より特別には、巻き数Tは1メートル当たり1100巻である。特に代表的な実施形態において、リネン伸縮性糸の非伸縮性の糸は、39のメートル番手を有し、伸縮性糸の1メートル当たりの巻き数Tは、800巻と1400巻との間に設定される。特に、伸縮性糸の1メートル当たりの巻き数Tは、900巻と1350巻との間に設定され、より特別には、巻き数Tは1メートル当たり1100巻である。特に代表的な実施形態において、リネン伸縮性糸の非伸縮性の糸は、50のメートル番手を有し、伸縮性糸の1メートル当たりの巻き数Tは、900巻と1600巻との間に設定される。特に、伸縮性糸の1メートル当たりの巻き数Tは、1000巻と1500巻との間に設定され、より特別には、巻き数Tは1メートル当たり1300巻である。特に代表的な実施形態において、リネン伸縮性糸の非伸縮性の糸は、75のメートル番手を有し、伸縮性糸の1メートル当たりの巻き数Tは、1000巻と1800巻との間に設定される。特に、伸縮性糸の1メートル当たりの巻き数Tは、1100巻と1700巻との間に設定され、より特別には、巻き数Tは1メートル当たり1300巻である。特に、実質的に非伸縮性の糸は、8と60との間に設定されたメートル番手Nmを有するラミー糸である。典型的には、メートル番手は、10、24、36、48、60の間から選択される。この場合、ラミー伸縮性糸は、伸縮性糸の各単位長さ上に巻かれた巻き数は、1メートル当たり500巻と1500巻との間に設定されている。特に代表的な実施形態において、ラミー伸縮性糸の非伸縮性の糸は、10のメートル番手を有し、伸縮性糸の1メートル当たりの巻き数Tは、500巻と900巻との間に設定される。特に、伸縮性糸の1メートル当たりの巻き数Tは、650巻と850巻との間に設定され、より特別には、巻き数Tは1メートル当たり700巻である。特に代表的な実施形態において、ラミー伸縮性糸の非伸縮性の糸は、24のメートル番手を有し、伸縮性糸の1メートル当たりの巻き数Tは、750巻と1300巻との間に設定される。特に、伸縮性糸の1メートル当たりの巻き数Tは、850巻と1250巻との間に設定され、より特別には、巻き数Tは1メートル当たり1100巻である。特に代表的な実施形態において、ラミー伸縮性糸の非伸縮性の糸は、36のメートル番手を有し、伸縮性糸の1メートル当たりの巻き数Tは、800巻と1400巻との間に設定される。特に、伸縮性糸の1メートル当たりの巻き数Tは、900巻と1350巻との間に設定され、より特別には、巻き数Tは1メートル当たり1100巻である。特に代表的な実施形態において、ラミー伸縮性糸の非伸縮性の糸は、48のメートル番手を有し、伸縮性糸の1メートル当たりの巻き数Tは、800巻と1600巻との間に設定される。特に、伸縮性糸の1メートル当たりの巻き数Tは、1000巻と1500巻との間に設定され、より特別には、巻き数Tは1メートル当たり1300巻である。特に代表的な実施形態において、ラミー伸縮性糸の非伸縮性の糸は、60のメートル番手を有し、伸縮性糸の1メートル当たりの巻き数Tは、900巻と1600巻との間に設定される。特に、伸縮性糸の1メートル当たりの巻き数Tは、1000巻と1500巻との間に設定され、より特別には、巻き数Tは1メートル当たり1300巻である。特に、実質的に非伸縮性の糸は、8と40との間に設定されたメートル番手Nmを有するヘンプ糸である。典型的には、メートル番手は、10、18、24、36の間から選択される。特に代表的な実施形態において、ヘンプ伸縮性糸の非伸縮性の糸は、10のメートル番手を有し、伸縮性糸の1メートル当たりの巻き数Tは、500巻と900巻との間に設定される。特に、伸縮性糸の1メートル当たりの巻き数Tは、650巻と850巻との間に設定され、より特別には、巻き数Tは1メートル当たり700巻である。特に代表的な実施形態において、ヘンプ伸縮性糸の非伸縮性の糸は、18のメートル番手を有し、伸縮性糸の1メートル当たりの巻き数Tは、600巻と1200巻との間に設定される。特に、伸縮性糸の1メートル当たりの巻き数Tは、750巻と1150巻との間に設定され、より特別には、巻き数Tは1メートル当たり900巻である。特に代表的な実施形態において、ヘンプ伸縮性糸の非伸縮性の糸は、24のメートル番手を有し、伸縮性糸の1メートル当たりの巻き数Tは、750巻と1300巻との間に設定される。特に、伸縮性糸の1メートル当たりの巻き数Tは、850巻と1250巻との間に設定され、より特別には、巻き数Tは1メートル当たり1100巻である。特に代表的な実施形態において、ヘンプ伸縮性糸の非伸縮性の糸は、36のメートル番手を有し、伸縮性糸の1メートル当たりの巻き数Tは、800巻と1400巻との間に設定される。特に、伸縮性糸の1メートル当たりの巻き数Tは、900巻と1350巻との間に設定され、より特別には、巻き数Tは1メートル当たり1100巻である。特に、弾性的に伸張可能な糸は、ポリウレタン合成繊維のようなエラストマーである。特に、この弾性糸は、少なくとも85のセグメント化ポリウレタンを備える。このような合成糸は、Lycra登録商標またはElastanとして商業的に知られている合成糸とすることができる。エラストマー材料からなる糸は、70dtexと250dtexとの間のメートル番手、つまり、線密度を有することが好ましい。エラストマー材料からなる糸は、100dtexと200dtexとの間のメートル番手を有することがより好ましく、メートル番手は145dtexと165dtexとの間に設定されていることがさらに好ましく、メートル番手は156dtexであることがよりさらに好ましい。伸縮性糸は、伸張が弾性糸の本来の長さ、つまり、弾性糸が伸張されていない時の長さ、の3倍と4.5倍との間に到達するまで弾性糸を伸ばすことにより作成するのが好ましい。特に、この伸張は伸張比としても知られており、約3.9である。従来の伸縮性糸を作成するのに一般的に使用される弾性糸よりも明らかに大きなメートル番手を有する弾性糸を用いて得られた結果は特に重要であり、技術常識の点からは予期できないものである。実際、衣料用布の分野では、100dtexと200dtex、例えば、約156dtexに設定されたメートル番手の弾性糸の使用および、特に伸張比3.9での使用は、特定の機械的強度および締め付け要件を達成する技術布の生産に限定される。このような弾性糸は、縮む時に、衣料用糸を作成するのに通常使用される、より低いメートル番手例えば、44dtexの弾性糸よりも高い張力を及ぼす。このような力は、リネン、ヘンプまたはラミー繊維の剛性とは対照的であり、伸縮性糸に伸縮性を与え、布の曲がった部分および/または接合部分においても、規則的なばねのような形状に維持されるように巻線を詰める。衣料用の伸縮性布の生産についての常識によれば、このような結果を達成することは不可能だったはずであり、つまり、期待された結果は、伸縮性糸および伸縮性布ではなく、通常の衣類流行の衣類を作製するのに利用できない硬い糸および硬い布となったはずである。本発明による伸縮性糸に使用可能な周知の弾性糸は、Lycra登録商標、特に、Lycra156dtex、伸張比が3.9のものであり、結果を考慮すると、3.9とは異なる伸張比の異なるエラストマーを使用することができる。特に代表的な実施形態において、芯は裸の弾性糸、つまり任意の別の繊維により被覆されていないエラストマー材料で形成された糸を備える。裸の弾性糸を用いた伸縮性布の作製が可能であることは、単一ステップの染色処理を可能にする。実際、弾性糸は、その小さな寸法のために、ナイロンのような合成繊維のような、リネン伸縮性布の製造において弾性糸を被覆するのに使用されて上述の問題を引き起こす染色を必要としない。別の代表的な実施形態において、弾性糸は、天然繊維により被覆された裸の弾性糸を備える。その天然繊維は、木綿、ビスコース、または木綿およびビスコースの組み合わせとすることができる。本発明は、少なくとも一部が上述の伸縮性糸から作られた、伸縮性布も範囲に含む。さらに、以下の伸縮性糸を製造する方法も本発明の範囲に含まれる。すなわち、伸縮性糸を製造する方法であって、リネンおよび/またはラミーおよび/またはヘンプを含む、実質的に非伸縮性の糸を含む第1の糸巻きを予め用意するステップと、弾性糸を含む第2の糸巻きを予め用意するステップと、それ自身の軸の周りに所定の速度で回転するように適合された袋錘上に前記第1の糸巻きを同軸で固定するステップと、前記第2の糸巻きから、前記袋錘を介して、前記弾性糸を巻き戻し速度で引っ張るステップと、前記弾性糸を、前記リネンおよび/またはラミーおよび/またはヘンプを含む糸とともに、前記袋錘と同軸の開口部を通過させるステップと、を含み、この方法は、さらに、前記開口部を介して、前記弾性糸の周りに巻きつけられた前記実質的に非伸縮性の糸からなる前記伸縮性糸を引っ張るステップと、前記伸縮性糸を所定の巻き取り速度で第3の糸巻きの周りに巻き取るステップとを含み、この方法の主な特徴は、前記弾性糸の巻き取り速度、巻き戻し速度、および前記袋錘の速度は、Kを20と50との間で設定される数、αを0.30と0.35との間で設定される数として、以下の式により得られる、各1メートル当たりの巻線の数で前記実質的に非伸縮性の糸を巻き取るように選択される。T=K1000Nmα1このような方法は、例えば従来の袋錘撚糸機において実行でき、ここで、前記遠心性の螺旋状経路を形成するための袋錘、開口部およびガイドがこのような袋錘撚糸機により提供される。特に、Kは25と47との間で設定された数、また、Kは30と42との間で設定された数、さらに、Kは35と40との間で設定された数、とりわけKは約37.3である。特に、αは0.32と0.33との間で設定された数である。好適で代表的な実施形態の説明ここで、添付の図および本発明に従う伸縮性製品の非限定の実施例を参照して本発明を示し、ここで伸縮性糸は袋錘撚糸機を用いて生産される。図1は、デカルトダイアグラムを示しており、ここで、横軸は伸縮性糸のメートル番手、縦軸は、巻き数、つまり、前記伸縮性糸の単位メートル当たりの、実質的に非伸縮性のリネン、またはラミーまたはヘンプ糸に与えられたねじれの数である。このダイアグラムにおいて、幾つかの点が、本発明に従う伸縮性糸に対応する記号△または黒三角、●、□または黒四角により示されており、生産された糸の1メートルごとに、実質的に非伸縮性の糸に最初に与えられたメートル番手値Nmおよび巻き数Tにより特徴付けられている。特に、各メートル番手値に対して、点の組が、記号△または黒三角、□または黒四角により示されており、特に、いわゆるオレンジスキン欠陥に関して、これらの縦軸に対応する測定されたメートル番手Nmに対する製品が得られ、弾性的性質と表面特徴との間の許容できる妥協点を示す巻き数範囲を示すために、同じ縦軸上に置かれている。同一の縦軸上に、同一のメートル番手値に対して、巻き数、つまりねじれ数の好適値を示すために、中間点が記号●により示されている。点△または黒三角、●、□または黒四角は、3つの近似曲線12、13および14にそれぞれフィットしており、ここで、曲線12は、1メートル当たりの巻き数Tを示しており、この糸から作られた布の表面不規則性の密度は許容限界内にある。特に、この巻き数は、以下の式の曲線12によりフィッティングできる。T=25.91000N0.3272曲線13は、1メートル当たりの巻き数Tを示しており、その下方では、糸およびそれから得られる布が、伸縮性物品、特に、汎用の衣類を作るのに適した弾性的性質を有する。特に、これらの巻き数は、以下の式で記載される曲線13によりフィッティングできる。T=46.71000N0.3273曲線14は、1メートル当たりの巻き数Tを示しており、この巻き数は、表面規則性と伸縮性との間の最善のバランスを有する伸縮性糸を得るのを可能にする。特に、これらの巻き数は、以下の式により記載される曲線11によりフィッティングできる。T=37.31000N0.3274従って、任意のメートル番手Nmに対して、巻き数Tは、曲線11に近い領域14において選択される場合、この最善の特性バランスがメートル番手Nmに対して得られる。特に、リネン、ラミーまたはヘンプ非伸縮性の糸から本発明に従う伸縮性製品を得るために、ハメル型袋錘撚糸機によりねじれ試験を行った。以下、本発明に従う糸および布の幾つかの実施例について説明する。様々なメートル番手のリネン非伸縮性の糸から得られた伸縮性糸およびこのような糸から得られた布の実施例袋錘撚糸機上で、リネン非伸縮性の糸から伸縮性糸が作成された。これらの伸縮性糸の弾性的性質は、UNIEN15930:2010標準を参照して測定された。表1および2は、幾つかの代表的な試験リネン糸について、使用した材料の特性、製造処理条件および弾性的性質を示している。特に、表1の実施例1および2は、太い弾性糸156dtexを用いて得られた伸縮性糸に関し、表2の実施例3、4および5は、細い弾性糸44および78dtexを用いて得られた伸縮性糸に関する。巻き数は、所定の長さの試料を取り、この第1の試料を第1の固定クランプと第2の回動可能クランプとの間に固定し、試料の撚りを戻し、非伸縮性の糸にほぼ平行な弾性糸、つまり、使用した製品の芯を形成する弾性糸、および実質的に非伸縮性の糸を得るために試料に適用しなければならない巻き数を計数することにより測定した。説明したように、この方法は、ENISO2061標準に準拠している。全ての場合において、弾性的性質を評価するために、5個の300mm試験片を使用した。その試験片に0.01cN/texの初期負荷を与え、50mm/分の試験速度にて、直進的に伸張し、明確に50の伸張を与えた。このような条件において、60秒の負荷サイクルを4回実行した。上述の標準の例外を作るために、伸縮性糸は、90°Cの水中で15分間前処理された。実施例5の伸縮性糸は、以下の特性を有していた。すなわち、I高温水蒸気処理された糸平均極限強さ:1026cN;平均極限伸び:8.3II染色質糸のない高温水蒸気処理された伸縮性糸平均極限強さ:1040cN;平均極限伸び:19.3上述の特性は、ISO2062:2010標準の方法Aに従って得られ、ケースIおよびIIにおいて、25の試験を、25cm糸試験長、0.21Nの初期伸張負荷、および250mm/分の変位速度で行った。CRE-Housefield社の動力計を使用し、被覆されていないある型の終端クランプに備え付けた。結果は、上記のリネン糸は伸縮性糸の特性を有し、伸縮性布を作製するのによく適していることを示している。メートル番手NmKm/Kg巻き数/mT1070024,36110050,751300布は、上述のリネン伸縮性糸を横糸の方向に沿って配置することにより生産される。これらの伸縮性糸の弾性的性質は、UNIEN14704-1:2005標準を参照して測定された。使用した材料の特徴、製造処理条件、および弾性的性質が表3に与えられている。双方の場合において、弾性的性質を計算するために、10個の200mm短冊状試験片を使用した。その試験片は、100mm/分の試験速度にて、5回の伸張サイクルに供した。このような条件において、30分の負荷期間中に30Nの負荷を試験片に与えた。弾性率とは、所定の伸張での最後の負荷サイクル中に記録された力を意味している。95確からしさでの測定の不確からしさは、負荷下での伸張の±20であり、残留伸びの±20である。結果は、リネン糸から得られた布は、伸縮性物品、特に、汎用の衣類物品を作製するのに適した特性を有していることを示している。さらに、製造された布は、いわゆるオレンジスキン効果のような表面不規則性がほぼない。実施例5の糸を用いても伸縮性布が得られ、実施例10に示すように、横糸方向に沿ってのみ弾性的性質を示している。このような布に対して、ENISO13934-1:2000標準に従って、横方向および縦方向に牽引試験を行った。特徴付けのために、単に洗浄された布からなる3つの試験片、および所定の温度まで加熱し、布をその温度に維持することにより、つまり、熱的に布を熱的に安定化させることにより改良した、改良布からなる5つの試験片を使用した。この場合においても、単に洗浄した布の場合には5Nの初期引張を、改良し、熱的に安定化させた布の場合には2Nの初期引張を負荷した後に、200mm試験片を固定試験速度100mm/分で安定化した。結果は表4および5に示されている。様々なメートル番手に基づくラミー非伸縮性の糸から得られた伸縮性糸およびそのような糸から得られた布の実施例袋錘撚糸機上で、非伸縮性ラミー糸から伸縮性糸を作った。これらの伸縮性糸の弾性的性質を、UNIEN15930:2010標準を参照して測定した。表6は、使用した材料の特性、製造処理条件および幾つかの代表的な試験ラミー糸に関する弾性的性質を示している。双方の場合において、弾性的性質を計算するために、10個の300mm短冊状試験片を使用した。その試験片に対して、0.01cN/texの初期負荷を与え、50mm/分の試験速度で直線的に伸張し、明確に50の伸張を与えた。このような条件において、60秒の負荷サイクルを4回実行した。上述の標準の例外を作るために、伸縮性糸に対して、90°Cの水中で15分間前処理した。結果は、上記のラミー糸は伸縮性糸の特性を有し、伸縮性布を作製するのによく適していることを示している。別の伸縮性糸を異なるメートル番手のラミー非伸縮性の糸から製造したが、同様の結果が得られた。メートル番手NmKm/Kg巻き数/mT10700241100601300布は、上述のラミー弾性糸を横糸の方向に沿って配置することにより生産される。これらの伸縮性糸の弾性的性質は、UNIEN14704-1:2005標準を参照して測定された。使用した材料の特徴、製造処理条件および弾性的性質が表7に与えられている。双方の場合において、弾性的性質を計算するために、10個の200mm短冊状試験片を使用した。その試験片に対して、100mm/分の試験速度にて、5回の伸張サイクルを実行した。このような条件において、30分の負荷期間中に30Nの負荷を試験片に与えた。弾性率とは、所定の伸張での最後の負荷サイクル中に記録された力を意味している。95確からしさでの測定の不確からしさは、負荷下での伸張の±20であり、残留伸びの±20である。結果は、上記のラミー糸は、伸縮性糸の特性を有し、伸縮性物品、特に、汎用の衣料品を作製するのによく適していることを示している。また、8から60までのメートル番手のラミー糸、典型的には、10、24、36、48および60の間から選択したメートル番手のラミー糸から、500と1600との間の1メートル当たりの巻き数の、実質的に非伸縮性の糸の製造するように伸縮性糸を製造した。さらに、この場合においても、製造された布は、いわゆるオレンジスキン効果のような表面不規則性がほぼなかった。様々なメートル番手の非伸縮性ヘンプ糸から得られた伸縮性糸およびこのような糸から得られた布の実施例袋錘撚糸機上で、非伸縮性ヘンプ糸から伸縮性糸を作成した。これらの伸縮性糸の弾性的性質を、UNIEN15930:2010標準を参照して測定した。表8は、幾つかの代表的な試験ヘンプ糸について、使用した材料の特性、製造処理条件および弾性的性質を示している。双方の場合において、弾性的性質を計算するために、5個の300mm短冊状試験片を使用した。その試験片に対して、0.01cN/texの初期負荷を与え、50mm/分の試験速度で直線的に伸張し、明確に50の伸張を与えた。このような条件において、60秒の負荷サイクルを4回実行した。上述の標準の例外を作るために、伸縮性糸に対して、90°Cの水中で15分間前処理した。結果は、上記ヘンプ糸は、伸縮性糸の特性を有し、伸縮性布を作製するのによく適していることを示している。別の伸縮性糸を異なるメートル番手のヘンプ非伸縮性の糸から製造したが、同様の結果が得られた。メートル番手NmKm/Kg巻き数/mT1070018900布は、上述のヘンプ弾性糸を横糸の方向に沿って配置することにより生産した。これらの伸縮性糸の弾性的性質は、UNIEN14704-1:2005標準を参照して測定した。使用した材料の特徴、製造処理条件および弾性的性質が表9に与えられている。双方の場合において、弾性的性質を計算するために、10個の200mm短冊状試験片を使用した。その試験片に対して、100mm/分の試験速度にて、5回の伸張サイクルを実行した。このような条件において、30分の負荷期間中に30Nの負荷を試験片に与えた。弾性率とは、所定の伸張での最後の負荷サイクル中に記録された力を意味している。95確からしさでの測定の不確からしさは、負荷下での伸張の±20であり、残留伸びの±20である。結果は、ヘンプ糸から得られた布は、伸縮性物品、特に、汎用の衣類物品を作製するのに適した特性を有していることを示している。また、8から60までのメートル番手のヘンプ糸、典型的には、10、18、24、36の間から選択されたメートル番手のヘンプ糸から、700と1400との間の実質的に非伸縮性の糸の1メートル当たりの巻き数で製造するように、およびメートル番手36の500と1600との間の1メートル当たりの巻き数で製造するように、伸縮性糸を製造した。さらに、この場合においても、製造された布は、いわゆるオレンジスキン効果のような表面不規則性がほぼなかった。先の本発明の実施形態および実施例、並びに装置の使用方法の説明は、概念的な点に従って、本発明を完全に明らかにするだろう。その結果、当業者は、技術常識を適用することにより、さらなる調査および本発明から離れることなく、この実施形態に対して変更および/または様々な用途に対して適合させることができるだろう。従って、そのような適合や変更は、測定の実施形態と見なされなければならない。そのため、ここで説明したものとは異なる機能を実現する手段および材料は、本発明の技術分野から離れることなく、異なる性質を有しうる。"